(57)【特許請求の範囲】
【請求項１】
低極性溶媒と、表面が炭素数６〜１８の脂肪酸および脂肪酸部分の炭素数６〜１８の脂肪族アミンのうち少なくとも何れか一方の分散剤で被覆された金属微粒子と、ポリイミドワニスとを含む導電性金属ペーストであって、
前記金属微粒子の平均粒子径が１ｎｍ〜５０ｎｍの範囲内であり、
界面活性剤として脂肪酸アミドを更に含むことを特徴とする導電性金属ペースト。
【請求項２】
前記脂肪酸アミドは、メチレンビスステアリン酸アミド、メチレンビスパルミチン酸アミド、メチレンビスベヘン酸アミド、ヘキサメチレンビスステアリン酸アミド、エチレンビスステアリン酸アミド、エチレンビスベヘニン酸アミド、エチレンビス−１２−ヒドロキシステアリン酸アミド、トリメチレン１，３ビスステアリン酸アミド、テトラメチレンビスステアリン酸アミド、ジステアリルセバシン酸アミド、ジステアリルアジピン酸アミド、エチレンビスオレイン酸アミド及びキシリレンビスステアリン酸アミドから選ばれる少なくとも１種であることを特徴とする請求項１記載の導電性金属ペースト。
【請求項３】
前記ポリイミドワニスがイミド閉環したものであることを特徴とする請求項１または２記載の導電性金属ペースト。
【請求項４】
ポリアミドを更に含むことを特徴とする請求項１〜３のいずれか１項に記載の導電性金属ペースト。
【請求項５】
前記低極性溶媒は、オクタン、ノナン、デカン、ウンデカン、ドデカン、トリデカン、テトラデカン、トルエン、キシレン、シクロドデカン、シクロドデセン、オクチルベンゼン及びドデシルベンゼンから選ばれる少なくとも１種の液状炭化水素からなることを特徴とする請求項１〜４のいずれか１項に記載の導電性金属ペースト。
【請求項６】
平均粒子径が１〜２０μｍである金属フィラーを更に含むことを特徴とする請求項１〜５のいずれか１項に記載の導電性金属ペースト。
【請求項７】
前記金属フィラーと前記金属微粒子との総和を１００重量％とした場合に、前記金属フィラーが５０〜９５重量％の範囲内であることを特徴とする請求項６記載の導電性金属ペースト。
【請求項８】
前記分散剤で被覆された前記金属微粒子の表面にシランカップリング剤が吸着していることを特徴とする請求項１〜７のいずれか１項に記載の導電性金属ペースト。
【発明の詳細な説明】
【技術分野】
【０００１】
本発明は、導電性金属ペーストに関し、特に、スクリーン印刷法にて金属配線や導電膜を形成するために利用されるものに関する。
【背景技術】
【０００２】
電子デバイスの製造工程において金属配線や導電膜の形成に所謂スクリーン印刷法を用いることが従来から知られている。スクリーン印刷法では、ガラスやシリコン等からなる基板に対向させてスクリーン版を配置し、このスクリーン版に形成された開口パターンを介して基板表面に導電性金属ペーストを塗布することで、基板表面に前記開口パターンに対応した導電性金属ペーストが印刷される。そして、この印刷した導電性金属ペーストを焼成することで、導電性金属ペーストの金属微粒子表面を被覆する分散剤が脱離して金属微粒子同士が焼結して導電性を有する金属配線が得られる。
【０００３】
ところで、近年では、電子デバイスの性能向上のため、金属配線の更なる低抵抗化が求められている。金属配線の更なる低抵抗化を図る方法は、例えば特許文献１で知られている。このものでは、金属固形分として金属微粒子と金属フィラーとの双方を含み、垂れや滲みを防止するワニス状樹脂を更に含む導電性金属ペーストを用い、この導電性金属ペーストを基板表面に、例えば１μｍ以上の厚さで塗布するようにしている。上記導電性金属ペーストを１μｍ以上の厚さで塗布するような場合、基板表面状態によっては垂れや滲みを完全に防止できず、しかも、焼成後における金属配線の基板への密着性が低下したりする。このことから、上記ワニス状樹脂のような添加剤の添加量を増やすことが考えられる。
【０００４】
ここで、一般に、高い粘度を有する極性溶媒を用い、添加剤の添加量を増やすと、導電性金属ペーストの粘度が高くなり、基板表面に導電性金属ペーストを均一に塗布できない。他方、金属固形分濃度を低くすれば、導電性金属ペーストの粘度を低くできるが、焼成後の金属配線の厚さが薄くなる。そこで、金属固形分濃度を高く維持したまま、添加剤の添加量を増やすためには、極性溶媒よりも粘度が低い低極性溶媒を用いることが効果的である。然し、上記ワニス状樹脂のような添加剤は、通常、極性を有するものが多く、このように極性を有する添加剤は低極性溶媒中に十分に溶解させることが困難である。このため、導電性金属ペーストを厚く塗布したときに垂れや滲みの発生を確実に抑制することができないので、目的の線幅や膜厚の金属配線を形成することが困難である。また、より多くの上記ワニス状樹脂をペースト中に均一に導入することも難しいため、焼成後の金属配線と基板との間の密着性が低下するという問題がある。
【先行技術文献】
【特許文献】
【０００５】
【特許文献１】国際公開第２００２／０３５５５４号
【発明の概要】
【発明が解決しようとする課題】
【０００６】
本発明は、以上の点に鑑み、基板表面に導電性金属ペーストを厚く塗布したときに垂れや滲みの発生を確実に抑制でき、かつ、焼成後の金属配線と基板との間で優れた密着性が得られる導電性金属ペーストを提供することをその課題とするものである。
【課題を解決するための手段】
【０００７】
上記課題を解決するために、本発明の導電性金属ペーストは、低極性溶媒と、表面が分散剤で被覆された金属微粒子と、ポリイミドワニスとを含む導電性金属ペーストであって、界面活性剤として脂肪酸アミドを更に含むことを特徴とする。
【０００８】
本発明によれば、溶媒として極性溶媒よりも粘度が低い低極性溶媒を用いるため、金属固形分である金属微粒子の濃度を高く維持したままで、ポリイミドワニスの添加量を増やしても、導電性金属ペーストを均一に塗布できる。ここで、ポリイミドワニスは極性を有するため、ポリイミドワニスを低極性溶媒に溶解させることが難しい。
【０００９】
そこで、本発明の導電性金属ペーストには、界面活性剤として脂肪酸アミドを更に含ませている。この脂肪酸アミドの親水基がポリイミドワニスに向くと共に疎水基が低極性溶媒に向くことで、低極性溶媒とポリイミドワニスとがエマルジョン化（乳化）する。これにより、低極性溶媒に十分な量のポリイミドワニスを溶解できる。従って、基板表面に導電性金属ペーストを厚く塗布しても、垂れや滲みの発生を抑制することができる。そして、上記の如く金属固形分濃度を高く維持できるという効果と相俟って厚膜の金属配線を形成でき、金属配線の低抵抗化を実現できる。更に、焼成後の金属配線と基板との間で優れた密着性が得られる。
【００１０】
尚、金属微粒子としては、その平均粒子径が１ｎｍ〜５０ｎｍの範囲内であるものを用いることができる。平均粒子径が１ｎｍ未満になると、比表面積が増大することに伴って金属微粒子表面に吸着する分散剤の量が増大するため、焼成時に分散剤の脱離が不十分になり、金属配線の抵抗値が高くなるという不具合が生じる。一方、平均粒子径が５０ｎｍを超えると、導電性金属ペースト中の金属微粒子の分散性が低下するという不具合が生じる。
【００１１】
本発明において、前記脂肪酸アミドとしては、メチレンビスステアリン酸アミド、メチレンビスパルミチン酸アミド、メチレンビスベヘン酸アミド、ヘキサメチレンビスステアリン酸アミド、エチレンビスステアリン酸アミド、エチレンビスベヘニン酸アミド、エチレンビス−１２−ヒドロキシステアリン酸アミド、トリメチレン１，３ビスステアリン酸アミド、テトラメチレンビスステアリン酸アミド、ジステアリルセバシン酸アミド、ジステアリルアジピン酸アミド、エチレンビスオレイン酸アミド及びキシリレンビスステアリン酸アミドから選ばれる少なくとも１種を単独でまたは組み合わせて用いることができる。
【００１２】
本発明において、前記ポリイミドワニスとしてイミド閉環したものを用いれば、低極性溶媒に対するポリイミドワニスの溶解性を更に高めることができてよい。
【００１３】
本発明において、ポリアミドを更に含ませることが好ましい。これによれば、ポリアミドが金属微粒子に架橋して、チキソトロピック性を一層高めることができる。導電性金属ペーストを高速で塗布する場合でも、垂れや滲みを防止することができる。
【００１４】
尚、金属微粒子表面を被覆する分散剤として、炭素数６〜１８の脂肪酸および炭素数６〜１８の脂肪族アミンのうち少なくとも何れか一方を用いることが好ましい。炭素数６未満の脂肪酸や脂肪族アミンでは、導電性金属ペースト中での金属微粒子の分散性が低下するという不具合が生じる。一方、炭素数１９以上の脂肪酸や脂肪族アミンでは、焼成時に金属微粒子表面からの脂肪酸や脂肪族アミンの脱離が不十分となり、焼成後の金属配線の抵抗が高くなる（導電性が低下する）という不具合が生じることがある。
【００１５】
本発明において、低極性溶媒としては、オクタン、ノナン、デカン、ウンデカン、ドデカン、トリデカン、テトラデカン、トルエン、キシレン、シクロドデカン、シクロドデセン、オクチルベンゼン、ドデシルベンゼンから選ばれる少なくとも１種の液状炭化水素を単独でまたは組み合わせて用いることができる。
【００１６】
本発明において、平均粒子径が１〜２０μｍである金属フィラーを更に含ませてもよい。この場合、金属フィラーと金属微粒子との総和を１００重量％とすると、金属フィラーの比率を５０〜９５重量％の範囲内とすることが好ましい。金属フィラーの比率が５０重量％未満では、スクリーン印刷法により印刷される金属配線の膜厚を厚くすることが困難となるという不具合、さらには、金属配線の膜厚を厚くすることができても、焼成時に金属微粒子表面からの分散剤の脱離が不十分となり、焼成後の金属配線の抵抗が高くなるという不具合が生じる。一方、金属フィラーの比率が９５重量％を超えると、金属微粒子を介した金属フィラー同士の焼結が不十分となり、焼成後の金属配線の抵抗が高くなるという不具合が生じる。
【００１７】
本発明において、前記分散剤で被覆された金属微粒子の表面にシランカップリング剤を吸着させることが好ましい。シランカップリング剤としては、アミノアルキルトリアルコキシシランを用いることができる。これによれば、焼成後の金属配線と基板表面との間の密着性を更に向上させることができる。
【００１８】
本発明において用いられる金属は、Ａｇ、Ａｕ、Ｃｕ、Ｎｉ、Ｐｄ、Ｉｎ、Ｓｎ、Ｒｈ、Ｒｕ、Ｐｔ、Ｉｎ及びＳｎから選択された少なくとも１種の金属又はこれらの金属の少なくとも２種からなる合金であり、目的・用途に応じて適宜選択することができる。
【発明を実施するための形態】
【００１９】
以下、本発明の実施形態の導電性金属ペーストについて、Ａｇペーストを例に説明する。本実施形態のＡｇペーストは、低極性溶媒と、表面が分散剤で被覆されたＡｇ微粒子と、ポリイミドワニスと、界面活性剤としての脂肪酸アミドとを含む。
【００２０】
Ａｇ微粒子としては、その平均粒子径が１ｎｍ〜５０ｎｍの範囲内であるものを用いることができる。市販の製品の商品名としては、例えば、ＡｇナノメタルインクＡｇ１Ｔ、Ａｕ１Ｔ（株式会社アルバック製）を挙げることができる。平均粒子径が１ｎｍ未満になると、比表面積が増大してＡｇ微粒子表面を被覆する分散剤の量が増大するため、焼成時に分散剤の脱離が不十分になり、Ａｇ配線の抵抗値が高くなるという不具合が生じる。一方、平均粒子径が５０ｎｍを超えると、Ａｇペースト中のＡｇ微粒子の分散性が低下するという不具合が生じる。
【００２１】
Ａｇ微粒子表面を被覆する分散剤としては、炭素数６〜１８の脂肪酸および炭素数６〜１８の脂肪族アミンの少なくともいずれか一方を用いることが好ましい。炭素数６未満の脂肪酸や脂肪族アミンでは、Ａｇペースト中でのＡｇ微粒子の分散性が低下するという不具合が生じる。一方、炭素数１９以上の脂肪酸や脂肪族アミンでは、焼成時にＡｇ微粒子表面からの脂肪酸や脂肪族アミンの脱離が不十分となり、Ａｇ配線膜の抵抗値が高くなるという不具合が生じる。
【００２２】
脂肪酸としては、例えば、カルボン酸を用いることができる。具体的には、炭素数６のヘキサン酸、２−エチル酪酸、ネオヘキサン酸（２，２−ジメチル酪酸）；炭素数７のヘプタン酸、２−メチルヘキサン酸、シクロヘキサンカルボン酸；炭素数８のオクタン酸、２−エチルヘキサン酸、ネオオクタン酸（２，２−ジメチルヘキサン酸）；炭素数９のノナン酸；炭素数１０のデカン酸、ネオデカン酸（２，２−ジメチルオクタン酸）；炭素数１１のウンデカン酸；炭素数１２のドデカン酸；炭素数１４のテトラデカン酸；及び炭素数１６のパルミチン酸；及び炭素数１８のステアリン酸、オレイン酸、リノール酸、リノレン酸から選択された少なくとも１種を単独でまたは組み合わせて用いることができる。
【００２３】
脂肪族アミンとしては、例えば、炭素数６のヘキシルアミン、シクロヘキシルアミン、アニリン；炭素数７のヘプチルアミン；炭素数８のオクチルアミン、２−エチルヘキシルアミン；炭素数９のノニルアミン；炭素数１０のデシルアミン；炭素数１２のドデシルアミン；及び炭素数１４のテトラドデシルアミンから選択された少なくとも１種を単独でまたは組み合わせて用いることができる。
【００２４】
ポリイミドワニスとしては、イミド閉環したもの（例えば閉環率が４０％以上のもの）を用いることが好ましい。これによれば、低極性溶媒に対するポリイミドワニスの溶解性を更に高めることができる。また、ポリイミドワニスは、耐熱性に優れるため、塗布したＡｇペーストを例えば２００℃以上の温度で焼成しても劣化しない。
【００２５】
脂肪酸アミドとしては、例えば、メチレンビスステアリン酸アミド、メチレンビスパルミチン酸アミド、メチレンビスベヘン酸アミド、ヘキサメチレンビスステアリン酸アミド、エチレンビスステアリン酸アミド、エチレンビスベヘニン酸アミド、エチレンビス−１２−ヒドロキシステアリン酸アミド、トリメチレン１，３ビスステアリン酸アミド、テトラメチレンビスステアリン酸アミド、ジステアリルセバシン酸アミド、ジステアリルアジピン酸アミド、エチレンビスオレイン酸アミド及びキシリレンビスステアリン酸アミドから選択された少なくとも１種を単独でまたは組み合わせて用いることができる。市販の製品の商品名としては、例えば、ＤＩＳＰＡＲＬＯＮ  Ａ６０３−１０Ｘ、Ａ６０３−２０Ｘ、６９００−１０Ｘ、６９００−２０Ｘ、ＰＦＡ−１３１（楠本化成株式会社製）を挙げることができる。なお、脂肪酸アミドの製法は、例えば特開平１１−２９３１５８号公報に開示されている。
【００２６】
また、Ａｇ微粒子の表面にシランカップリング剤を吸着させることが好ましい。シランカップリング剤としては、例えば、アミノプロピルトリメトキシシランやアミノプロピルトリエトキシシラン等のアミノアルキルトリアルコキシシランのようなアミノ基及びアルコキシ基を有するものを用いることができる。これによれば、塗布したＡｇペーストを焼成する際に、アルコキシ基が加水分解してＯＨ基となり、このＯＨ基が脱水縮合することにより基板表面に対する優れた密着性が得られる一方で、アミノ基は金属表面と強く結合する。その結果、焼成後の金属配線と基板表面との間で優れた密着性が得られる。更に、このようにアミノ基が金属表面と強く結合することで、ポリイミドワニスによる作用と相俟って、Ａｇペーストの垂れや滲みを効果的に抑制できる。
【００２７】
低極性溶媒としては、例えば、オクタン、ノナン、デカン、ウンデカン、ドデカン、トリデカン、テトラデカン、トルエン、キシレン、シクロドデカン、シクロドデセン、オクチルベンゼン、ドデシルベンゼンから選ばれる少なくとも１種の液状炭化水素を単独でまたは組み合わせて用いることができる。
【００２８】
本実施形態のＡｇペーストは、平均粒子径が１μｍ〜２０μｍの範囲内であるＡｇフィラーを更に含むことができる。この場合、Ａｇ微粒子とＡｇフィラーとの総和を１００重量％とすると、Ａｇフィラーの比率を５０〜９５重量％の範囲内とすることが好ましい。Ａｇフィラーの比率が５０重量％未満（Ａｇ微粒子の比率が５０重量％以上）では、スクリーン印刷法により得られるＡｇ配線の膜厚を例えば１０μｍ以上に厚くすることが困難となる場合がある。また、Ａｇ配線の膜厚を厚くすることができたとしても、焼成時にＡｇ微粒子表面からの分散剤の脱離が不十分となり、焼成後のＡｇ配線の抵抗が高くなる場合がある。一方、Ａｇフィラーの比率が９５重量％を超えると（Ａｇ微粒子の比率が５重量％以下では）、Ａｇ微粒子を介したＡｇフィラー同士の焼結が不十分となり、焼成後のＡｇ配線の抵抗が高くなるという不具合が生じる。
【００２９】
本実施形態のＡｇペーストに、ポリアミドを更に含ませることができる。このポリアミドがＡｇ微粒子に架橋することで、Ａｇペーストにチキソトロピック性が付与されるため、上記シリカの作用と相俟って、Ａｇペーストのチキソトロピック性を高めることができる。ポリアミドとしては、二塩基酸とジアミンとの重縮合、二塩基酸誘導体またはダイマー酸とジアミンとの重縮合、ラクタムの開環重合等の公知の方法で合成される少なくとも１種のポリアミドワックスを単独でまたは組み合わせて用いることができる。市販の製品の商品名としては、例えば、ＤＩＳＰＡＲＬＯＮ  ３９００ＥＦ（楠本化成株式会社製）を挙げることができる。
【００３０】
金属としては、上記Ａｇの他に、例えば、Ａｕ、Ｃｕ、Ｎｉ、Ｐｄ、Ｒｈ、Ｒｕ、Ｐｔ、Ｉｎ及びＳｎから選択された少なくとも１種の金属又はこれらの金属の少なくとも２種からなる合金を、目的や用途に応じて適宜選択することができる。以下、導電性金属ペーストの製造方法について、Ａｇペーストを製造する場合を例に説明する。
【００３１】
先ず、平均粒子径が１ｎｍ〜５０ｎｍのＡｇ微粒子の分散液をガラス製容器に収容し、エバポレータを用いてトルエン等の溶媒を除去する。これにより、表面が上記炭素数６〜１８の脂肪酸および炭素数６〜１８の脂肪族アミンの少なくともいずれか一方で被覆されたＡｇ微粒子を得る。
【００３２】
なお、Ａｇ微粒子表面にシランカップリング剤を吸着させる場合には、平均粒子径が１ｎｍ〜５０ｎｍのＡｇ微粒子に、シランカップリング剤を加えて攪拌する。そして、この攪拌したものにアセトン等の極性溶媒を加えてＡｇ微粒子を沈降させ、その上澄み液をデカンテーションなどにより流出させる（以降、この作業を「洗浄工程」という）。この洗浄工程を複数回繰り返し、溶媒を除去して、シランカップリング剤が表面に吸着したＡｇ微粒子を得る。
【００３３】
次に、上記のようにした得たＡｇ微粒子と、イミド閉環したポリイミドワニスと、脂肪酸アミドと、炭化水素からなる低極性溶媒とを所定の割合で配合する。この場合、Ａｇ微粒子の割合は６０〜９０重量％、ポリイミドワニスの割合は０．４〜１．６重量％、脂肪酸アミドの割合は０．５〜３．０重量％、低極性溶媒の割合は５〜３０重量％の範囲内とすることが好ましい。そして、上記配合したものを３本ロールミルにより混練することで、Ａｇペーストが得られる。
【００３４】
尚、Ａｇペーストを例えば１０μｍ以上の厚さで塗布する場合には、Ａｇ固形分として上記Ａｇ微粒子と共に平均粒子径１〜２０μｍのＡｇフィラーを配合してもよい。この場合、ＡｇフィラーとＡｇ微粒子との総和を１００重量％とすると、Ａｇフィラーの割合は５０〜９５重量％の範囲内とすることが好ましい。また、ポリアミドを０．２〜４重量％の割合で配合すれば、Ａｇペーストのチキソトロピック性を更に高めることができる。
【００３５】
以上説明した本実施形態のＡｇペーストは、溶媒として極性溶媒よりも粘度が低い低極性溶媒を用いるため、Ａｇ固形分濃度（Ａｇ微粒子及びＡｇフィラーの濃度）を高く維持したまま、ポリイミドワニスの添加量を増やしても、Ａｇペーストを均一に塗布できる。ここで、ポリイミドワニスは極性を有するため、ポリイミドワニスを低極性溶媒に溶解させることが難しい。
【００３６】
そこで、本実施形態のＡｇペーストには、界面活性剤として脂肪酸アミドを更に含ませている。この脂肪酸アミドの親水基がポリイミドワニスに向くと共に疎水基が低極性溶媒に向くことで、低極性溶媒とポリイミドワニスとがエマルジョン化（乳化）し、低極性溶媒に十分な量のポリイミドワニスを溶解できる。従って、基板表面にＡｇペーストを厚く塗布しても、垂れや滲みの発生を確実に抑制することができる。そして、上記の如くＡｇ固形分濃度を高く保ちつつポリイミドワニスの添加量を増やすことができるという効果と相俟って、焼成後のＡｇ配線の膜厚を厚くでき、Ａｇ配線の低抵抗化を実現することができる。さらに、焼成後のＡｇ配線と基板との間で優れた密着性が得られる。
【００３７】
以下、本発明の実施例について説明する。
（実施例１）
平均粒子径４ｎｍのＡｇ微粒子（株式会社アルバック製の商品名「ＡｇナノメタルインクＡｇ１Ｔ」）をガラス製容器に収容し、エバポレータを用いて溶媒であるトルエンを留去してＡｇ微粒子（以下「Ａｇ微粒子１」という）を得た。このＡｇ微粒子１を５０重量部、脂肪酸アミド（楠本化成製の商品名「ＤＩＳＰＡＲＬＯＮ  Ａ６０３−１０Ｘ」）を０．５重量部、ポリイミドワニス（荒川化学製の商品名「コンポセラン  Ｈ８００」）を１．０重量部、及びドデシルベンゼンを１１．５重量部配合した。そして、この配合したものを３本ロールミルにより混練してＡｇペーストを得た。得られたＡｇペーストをスクリーン印刷法によりガラス基板表面に印刷し、２３０℃で２０分焼成した。印刷されたＡｇペーストには垂れや滲みが見られなかった。焼成後のＡｇ配線について碁盤の目テープ剥離試験を行った結果、Ａｇ配線の剥離は全く見られず、ガラス基板に対して優れた密着性が得られることが確認された。焼成後のＡｇ配線の膜厚は３μｍ、線幅は１００μｍ、比抵抗は１６μΩ・ｃｍであり、Ａｇ配線の低抵抗化を実現できることが確認された。
【００３８】
（実施例２）
上記実施例１で得たＡｇ微粒子１を２５重量部、平均粒子径２．１μｍのＡｇフィラー（福田金属箔粉工業製の商品名「シルコートＡｇＣ−２０１１」）を２５重量部、脂肪酸アミド（楠本化成製の商品名「ＤＩＳＰＡＲＬＯＮ  Ａ６０３−１０Ｘ」）を０．５重量部、ポリイミドワニス（荒川化学製の商品名「コンポセラン  Ｈ８００」)を１．０重量部、及びドデシルベンゼンを１０．５重量部配合した。そして、上記実施例１と同様に、上記配合したものを３本ロールミルにより混練してＡｇペーストを得て、このＡｇペーストをスクリーン印刷法によりガラス基板表面に塗布して印刷し、２３０℃で３０分焼成した。上記実施例１と同様、印刷されたＡｇペーストには垂れや滲みが見られず、焼成後のＡｇ配線の剥離も全く見られなかった。焼成後のＡｇ配線の膜厚は１０μｍ、線幅は１００μｍ、比抵抗は１４μΩ・ｃｍであり、配線幅の細いＡｇ配線の低抵抗化を実現できることが確認された。
【００３９】
（実施例３）
上記実施例１で得たＡｇ微粒子１を１５重量部、Ａｇフィラー（福田金属箔粉工業製の商品名「シルコートＡｇＣ−２０１１」）を３５重量部、脂肪酸アミド（楠本化成製の商品名「ＤＩＳＰＡＲＬＯＮ  Ａ６０３−１０Ｘ」）を０．５重量部、ポリイミドワニス（荒川化学製の商品名「コンポセラン  Ｈ８００」)を１．０重量部、及びドデシルベンゼンを９．５重量部配合した。そして、上記実施例１と同様に、配合したものを３本ロールミルにより混練してＡｇペーストを得て、このＡｇペーストをスクリーン印刷法によりガラス基板表面に塗布して印刷し、２３０℃で３０分焼成した。上記実施例１と同様、印刷されたＡｇペーストには垂れや滲みが見られず、焼成後のＡｇ配線の剥離も全く見られなかった。焼成後のＡｇ配線の膜厚は１７μｍ、線幅は１００μｍ、比抵抗は１２μΩ・ｃｍであり、Ａｇ配線の低抵抗化を実現できることが確認された。
【００４０】
（実施例４）
上記実施例１で得たＡｇ微粒子１を５重量部、Ａｇフィラー（福田金属箔粉工業製の商品名「シルコートＡｇＣ−２０１１」）を４５重量部、脂肪酸アミド（楠本化成製の商品名「ＤＩＳＰＡＲＬＯＮ  Ａ６０３−１０Ｘ」）を０．５重量部、ポリイミドワニス（荒川化学製の商品名「コンポセラン  Ｈ８００」)を１．０重量部、及びドデシルベンゼンを８．５重量部配合した。そして、上記実施例１と同様に、配合したものを３本ロールミルにより混練してＡｇペーストを得て、このＡｇペーストをスクリーン印刷法によりガラス基板表面に塗布して印刷し、２３０℃で３０分焼成した。上記実施例１と同様、印刷されたＡｇペーストには垂れや滲みが見られず、焼成後のＡｇ配線の剥離も全く見られなかった。焼成後のＡｇ配線の膜厚は２０μｍ、線幅は１００μｍ、比抵抗は１０μΩ・ｃｍであり、Ａｇ配線の低抵抗化を実現できることが確認された。
【００４１】
（実施例５）
上記実施例１で得たＡｇ微粒子１を５重量部、Ａｇフィラー（福田金属箔粉工業製の商品名「シルコートＡｇＣ−２０１１」）を４５重量部、脂肪酸アミド（楠本化成製の商品名「ＤＩＳＰＡＲＬＯＮ  Ａ６０３−１０Ｘ」）を０．５重量部、ポリイミドワニス（荒川化学製の商品名「コンポセラン  Ｈ８００」)を１．０重量部、ポリアミド（楠本化成製の商品名「ＤＩＳＰＡＲＬＯＮ  ３９００ＥＦ」）を０．６重量部、及びドデシルベンゼンを７．９重量部配合した。そして、上記実施例１と同様に、配合したものを３本ロールミルにより混練してＡｇペーストを得て、このＡｇペーストをスクリーン印刷法によりガラス基板表面に塗布して印刷し、２３０℃で３０分焼成した。上記実施例１と同様、印刷されたＡｇペーストには垂れや滲みが見られず、焼成後のＡｇ配線の剥離も全く見られなかった。焼成後のＡｇ配線の膜厚は２２μｍ、線幅は１００μｍ、比抵抗は１１μΩ・ｃｍであり、Ａｇ配線の低抵抗化を実現できることが確認された。
【００４２】
（実施例６）
上記実施例１で得たＡｇ微粒子１を５重量部、Ａｇフィラー（福田金属箔粉工業製の商品名「シルコートＡｇＣ−２０１１」）を４５重量部、脂肪酸アミド（楠本化成製の商品名「ＤＩＳＰＡＲＬＯＮ  Ａ６０３−１０Ｘ」）を０．５重量部、閉環したポリイミドワニス（荒川化学製の商品名「コンポセラン  ＡＡ」)を１．０重量部、ポリアミド（楠本化成製の商品名「ＤＩＳＰＡＲＬＯＮ  ３９００ＥＦ」）を０．６重量部、及びドデシルベンゼンを７．９重量部配合した。そして、上記実施例１と同様に、配合したものを３本ロールミルにより混練してＡｇペーストを得て、このＡｇペーストをスクリーン印刷法によりガラス基板表面に塗布して印刷し、２３０℃で３０分焼成した。上記実施例１と同様、印刷されたＡｇペーストには垂れや滲みが見られず、焼成後のＡｇ配線の剥離も全く見られなかった。焼成後のＡｇ配線の膜厚は２３μｍ、線幅は１００μｍ、比抵抗は１０μΩ・ｃｍであり、Ａｇ配線の低抵抗化を実現できることが確認された。
【００４３】
（実施例７）
Ａｇ微粒子（株式会社アルバック製の商品名「ＡｇナノメタルインクＡｇ１Ｔ」）１００ｇに、アミノプロピルトリエトキシシラン１０ｇを加え、２５℃にて１２時間撹拌した。この攪拌したものにアセトン５００ｇを加えてＡｇ微粒子を沈降させ、上澄み液をデカンテーションなどにより流出させる「洗浄工程」を複数回繰り返し、プロピルトリエトキシシランが表面に吸着したＡｇ微粒子（以下「Ａｇ微粒子２」という）を得た。このようにして得たＡｇ微粒子２を５重量部、Ａｇフィラー（福田金属箔粉工業製の商品名「シルコートＡｇＣ−２０１１」）を４５重量部、脂肪酸アミド（楠本化成製の商品名「ＤＩＳＰＡＲＬＯＮ  Ａ６０３−１０Ｘ」）を０．５重量部、閉環したポリイミドワニス（荒川化学製の商品名「コンポセラン  ＡＡ」)を１．０重量部、ポリアミド（楠本化成製の商品名「ＤＩＳＰＡＲＬＯＮ  ３９００ＥＦ」）を０．６重量部、及びドデシルベンゼンを７．９重量部配合した。そして、上記実施例１と同様に、配合したものを３本ロールミルにより混練してＡｇペーストを得て、このＡｇペーストをスクリーン印刷法によりガラス基板表面に塗布して印刷し、２３０℃で３０分焼成した。上記実施例１と同様、印刷されたＡｇペーストには垂れや滲みが見られず、焼成後のＡｇ配線の剥離も全く見られなかった。焼成後のＡｇ配線の膜厚は２４μｍ、線幅は１００μｍ、比抵抗は９μΩ・ｃｍであり、Ａｇ配線の低抵抗化を実現できることが確認された。
【００４４】
（実施例８）
上記実施例７で得たＡｇ微粒子２を２．５重量部、Ａｇフィラー（福田金属箔粉工業製の商品名「シルコートＡｇＣ−２０１１」）を４７．５重量部、脂肪酸アミド（楠本化成製の商品名「ＤＩＳＰＡＲＬＯＮ  Ａ６０３−１０Ｘ」）を０．５重量部、閉環したポリイミドワニス（荒川化学製の商品名「コンポセラン  ＡＡ」)を１．０重量部、ポリアミド（楠本化成製の商品名「ＤＩＳＰＡＲＬＯＮ  ３９００ＥＦ」）を０．６重量部、及びドデシルベンゼンを７．９重量部配合した。そして、上記実施例１と同様に、配合したものを３本ロールミルにより混練してＡｇペーストを得て、このＡｇペーストをスクリーン印刷法によりガラス基板表面に塗布して印刷し、２３０℃で３０分焼成した。上記実施例１と同様、印刷されたＡｇペーストには垂れや滲みが見られず、焼成後のＡｇ配線の剥離も全く見られなかった。焼成後のＡｇ配線の膜厚は２４μｍ、線幅は１００μｍ、比抵抗は１０μΩ・ｃｍであり、Ａｇ配線の低抵抗化を実現できることが確認された。
【００４５】
次に、上記実施例に対する比較例について説明する。
（比較例１）
脂肪酸アミド及びポリイミドワニスを含ませない点以外は上記実施例６と同様にしてＡｇペーストを得た。そして、上記実施例１と同様に、得られたＡｇペーストをスクリーン印刷法によりガラス基板表面に塗布して印刷し、２３０℃で３０分焼成した。上記実施例とは異なり、印刷されたＡｇペーストには垂れや滲みが顕著に発生していた。しかも、焼成後のＡｇ配線について碁盤の目テープ剥離試験を行った結果、Ａｇ配線の剥離が見られ、Ａｇ配線と基板との間の密着性が低いことが確認された。なお、焼成後のＡｇ配線の膜厚は１４μｍ、線幅は１００μｍ、比抵抗は１１μΩ・ｃｍであった。
【００４６】
（比較例２）
脂肪酸アミドを含ませない点以外は上記実施例７と同様にしてＡｇペーストを得ようと試みたが、ポリイミドワニスをドデシルベンゼンに溶解させることができず、均一なＡｇペーストを作製することができなかった。
【００４７】
（比較例３）
Ａｇ微粒子を含ませない点以外は上記実施例７と同様にしてＡｇペーストを得た。そして、上記実施例１と同様に、得られたＡｇペーストをスクリーン印刷法によりガラス基板表面に塗布して印刷し、２３０℃で３０分焼成した。印刷されたＡｇペーストには垂れや滲みが見られず、焼成後のＡｇ配線について碁盤の目テープ剥離試験を行った結果、Ａｇ配線の剥離は全く見られなかった。焼成後のＡｇ配線の膜厚は１４μｍ、線幅は１００μｍであったが、比抵抗は４７μΩ・ｃｍと大幅に増大した。これより、Ａｇ配線の低抵抗化を実現できないことが判った。